(57)【要約】本発明は、重合可能なハイブリッドポリシロキサン又は重合可能なハイブリッドシロキサンを作製するプロセスに関する。このプロセスは、１分子につき平均少なくとも３個の水素化ケイ素（ＳｉＨ）基を有するオルガノポリシロキサン又はオルガノシロキサン、ポリオキシエチレン、及び触媒を反応させることを含む。このプロセスは、安定剤、触媒阻害剤、溶剤、並びに置換及び非置換不飽和有機化合物から選択される不飽和反応物質を添加することも任意に含む。【特許請求の範囲】
【請求項１】
重合可能なハイブリッドシロキサン又はポリシロキサンを作製するプロセスであって、
ａ）１分子につき平均少なくとも３個の水素化ケイ素（ＳｉＨ）基を有するオルガノポリシロキサン又はオルガノシロキサン、
ｂ）ポリオキシエチレン、
ｃ）触媒、
ｄ）任意に、安定剤、
ｅ）任意に、触媒阻害剤、
ｆ）任意に、溶剤、並びに
ｇ）任意に、置換及び非置換不飽和有機化合物から選択される不飽和反応物質を反応させることを含む、プロセス。
【請求項２】
前記オルガノポリシロキサン又はオルガノシロキサンが、アルキル基、アリール基、アルコキシ基、及びヒドロキシル基から選択される１つ以上の末端基を含む、請求項１に記載のプロセス。
【請求項３】
前記オルガノポリシロキサンが、一般式：
（１）    Ｒ１３ＳｉＯ（Ｒ１２ＳｉＯ）ｄ（Ｒ１ＨＳｉＯ）ｅＳｉＲ１３、又は
（２）    Ｒ１２ＨＳｉＯ（Ｒ１２ＳｉＯ）ｆＳｉＨＲ１２を特徴とし、
式中、ｄが０〜２０００であり、ｅが３〜２００であり、ｆが０〜５００であり、各Ｒ１が脂肪族飽和有機基から独立して選択される、請求項１又は２に記載のプロセス。
【請求項４】
Ｒ１が、一価有機アルキル基、シクロアルキル基、又はアリール基である、請求項３に記載のプロセス。
【請求項５】
前記オルガノポリシロキサンが、一般式
（３）    ＲｙＨＳｉＯｎ／ｎ
を有する環状シロキサン環を含み、式中、ｎ≧３であり、Ｒｙが一価有機基であるか、又はＲｙが、アルキル基、シクロアルキル基、若しくはアリール基である、請求項１〜４のいずれか一項に記載のプロセス。
【請求項６】
前記オルガノポリシロキサンが樹脂を含み、前記樹脂が、ＭＱ、ＴＤ、ＭＴ、又はＭＴＤ樹脂であり、
ＭがＲｘ３ＳｉＯ１／２又はＲｘ２ＨＳｉＯ１／２であり、
ＤがＲｘ２ＳｉＯ２／２又はＲｘＨＳｉＯ２／２であり、
ＴがＲｘＳｉＯ３／２又はＨＳｉＯ３／２であり、
ＱがＳｉＯ４／２であり、
式中、Ｒｘが一価有機基であるか、又はＲｘが、アルキル基、シクロアルキル基、若しくはアリール基である、請求項１〜５のいずれか一項に記載のプロセス。
【請求項７】
前記ポリオキシエチレンが、
（ｉ）不飽和炭化水素、
（ｉｉ）ヒドロキシル、
（ｉｉｉ）シラノール、及び
（ｉｖ）（ｉ）、（ｉｉ）、又は（ｉｉｉ）の任意の組み合わせから選択される少なくとも１つの官能基を含む、請求項１〜６のいずれか一項に記載のプロセス。
【請求項８】
前記ポリオキシエチレンが、一般式：
（４）    ＣＨ２＝ＣＲＣＨ２Ｏ（ＣＨ２ＣＨ２Ｏ）ｎＲ１を有し、
式中、ｎ＝２〜１６であり、Ｒ及びＲ１が、水素原子、アルキル、アリール、ビニル、アリル、又はアルキルアリルから独立して選択される、請求項１〜７のいずれか一項に記載のプロセス。
【請求項９】
前記触媒が、白金、ロジウム、ルテニウム、パラジウム、オスミウム、及びイリジウムから選択される金属含有触媒であるか、又はトリス（ペンタフルオロフェニル）ボラン及び炭酸カリウムから選択されるカップリング触媒である、請求項１〜８のいずれか一項に記載のプロセス。
【請求項１０】
前記安定剤がトコフェロールであり、任意に、前記触媒阻害剤がトリフェニルホスフィンであり、任意に、前記溶剤がテトラヒドロフラン、トルエン、シクロヘキサン、イソプロパン、酢酸エチル、又はそれらの任意の組み合わせである、請求項１〜９のいずれか一項に記載のプロセス。
【請求項１１】
前記不飽和反応物質が、一般式：
（５）    Ｒ（ＣＨ２）ｎＲｚを有し、
式中、ｎ≧１であり、Ｒが、ビニル、アリル、メタリル、ヒドロキシル、ヒドロキシルアリール、又はシラノールであり、Ｒｚが、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、又はアミノアルキルである、請求項１〜１０のいずれか一項に記載のプロセス。
【請求項１２】
前記不飽和反応物質が、アリルグリシジルエーテルであるか、又は前記不飽和反応物質が、一般式：
（６）    ＣＨ２＝ＣＲ（ＣＨ２）ｎＣＨ３を有するオレフィンであり、
式中、ｎ≧３であり、Ｒが水素原子又はアルキルである、請求項１〜１１のいずれか一項に記載のプロセス。
【請求項１３】
結果として生じる混合物を減圧下で揮散させることを更に含む、請求項１〜１２のいずれか一項に記載のプロセス。
【請求項１４】
重合可能なハイブリッドポリシロキサン又はシロキサンであって、一般式：
（７）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯ）ｇ（Ｒ３Ｒ２ＳｉＯ）ｅ−ｇＳｉＲ１３、又は
（８）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯ３／２）ｇ（Ｒ３Ｒ２ＳｉＯ３／２）ｅ−ｇＳｉＲ１３、又は
（９）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯｎ／ｎ）ｇ（Ｒ３Ｒ２ＳｉＯｎ／ｎ）ｅ−ｇＳｉＲ１３を有し、
式中、ｄが０〜２０００であり、ｓが０〜２００であり、ｔが０〜２００であり、ｅが３〜２００であり、ｇが２〜２００であり、ｎ≧１であり、Ｒ１、Ｒ２、及びＲ４が水素原子若しくは一価有機基から独立して選択され、Ｒ３が、一般式：
（１０）    ＣＨ２ＣＲＣＨ２Ｏ（ＣＨ２ＣＨ２Ｏ）ｎＲ１、又は
（１１）    （ＣＨ２）ｎＲｚを有し、
式中、Ｒが、ビニル、アリル、メタリル、ヒドロキシル、ヒドロキシルアリール、又はシラノールであり、Ｒｚが、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、又はアミノアルキルである、重合可能なハイブリッドポリシロキサン又はシロキサン。
【請求項１５】
重合可能なハイブリッドポリシロキサン又はシロキサンであって、一般式：
（１２）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯ）ｅ−ｇＳｉ（ＣＨ３）２（ＣＨ２）ｍＣＨ＝ＣＨ２、又は
（１３）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯ３／２）ｅ−ｇＳｉ（ＣＨ３）２（ＣＨ２）ｍＣＨ＝ＣＨ２、又は
（１４）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯｎ／ｎ）ｅ−ｇＳｉ（ＣＨ３）２Ｓｉ（ＣＨ２）ｍＣＨ＝ＣＨ２を有し、
式中、ｍが０〜４であり、ｄが０〜２０００であり、ｓが０〜２００であり、ｔが０〜２００であり、ｅが３〜２００であり、ｇが２〜２００であり、ｎ≧１であり、Ｒ１、Ｒ２、及びＲ４が水素原子若しくは一価有機基から独立して選択され、Ｒ３が、一般式：
（１５）    ＣＨ２ＣＲＣＨ２Ｏ（ＣＨ２ＣＨ２Ｏ）ｎＲ１、又は
（１６）    （ＣＨ２）ｎＲｚを有し、
式中、Ｒが、ビニル、アリル、メタリル、ヒドロキシル、ヒドロキシルアリール、又はシラノールであり、Ｒｚが、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、又はアミノアルキルである、重合可能なハイブリッドポリシロキサン又はシロキサン。
【発明の詳細な説明】
【技術分野】
【０００１】
本発明は、水素化ケイ素官能基を有する新規の親水性シリコーン、及びその調製の方法に関する。新規の親水性シリコーンは、親水性シリコーンゲル接着剤の調製、並びに医療、個人医療、在宅医療、織物、電子機器、コーティング、エネルギー貯蔵、建設、製油、界面活性剤、気体又は液体分離用膜、及びかかる材料を組み込んだ農業物品において有用であり得る。
【背景技術】
【０００２】
シリコーンゲル、ゴム、及びエラストマーは、ポリオルガノシロキサン及びオルガノシロキサンの架橋によって調製される弾性材料を説明するために一般的に使用される用語である。ゲル、エラストマー、及びゴムは、シロキサンネットワーク内の架橋の程度によって、硬度及び弾性によって区別される。これらの材料は、ほとんどの種類の創傷を安全に治療するための医療用創傷被覆材において使用することができる。諸研究は、シリコーン接着剤は、創傷、又は周辺皮膚若しくは患者に対して外傷を引き起こすことなく、取り外すことができることを示している。シリコーンは不活性、生体適合性であり、かつ良好な気体透過性を有するため、創傷と化学的に相互作用しないか、又は治癒プロセスに関与する細胞にいかなる影響も及ぼさない。しかしながら、その疎水性特性は、体液による不良な湿潤性及び不快感をもたらす。シリコーン接着剤は、新生児医療、医療機器取り付け、創傷の手当て、皮膚治療、傷の管理などのために使用され得る。
【０００３】
重合可能なハイブリッドポリシロキサン及びシロキサンは、シリコーンゲル接着剤の調製における原材料として使用され、他の材料とのそれらの更なる反応を通じて皮膚接着剤としてシリコーンゲルを形成し、それは取り外し後に外傷を引き起こすことなく、創傷床及び周辺皮膚へのやさしい接着を有する。それらは、シリコーン材料に付与される親水性特性を含む、それらの特性の固有の組み合わせによって、様々な用途に有用である。一般的に、用語「親水性」とは、水性媒質によって可湿性である界面自由エネルギーを有する材料を指す。出血性生体組織への適用のために創傷被覆材として使用されるこれらの親水性シリコーン材料は、湿った創傷治癒環境及び湿気に対する通気性を維持すること、創傷滲出物吸収を促進して浸軟を予防すること、またシリコーン層を通じた、及びシリコーン層内への創傷滲出物の輸送を促進することが期待されるであろう。
【発明の概要】
【発明が解決しようとする課題】
【０００４】
ＳｉＨ末端化コポリマーを合成するためのプロセスは一般的に既知であり、例えば、米国特許第３，５１８，２８８号において開示されている。数多くの重合可能なハイブリッドポリシロキサンが既知であるにもかかわらず、当該技術分野において、改善された特性、好ましくは２つ以上の改善された特性を有するシリコーン樹脂に対する必要性が依然として存在する。
【課題を解決するための手段】
【０００５】
本開示は、既知の組成物のものを上回る１つ以上の改善された特性を有する重合可能なハイブリッドポリシロキサン及びシロキサンを作製する方法に関する。
【０００６】
重合可能なハイブリッドポリシロキサン及びシロキサンは、（ａ）１分子につき平均少なくとも３個の水素化ケイ素（ＳｉＨ）基を有するオルガノポリシロキサン、（ｂ）官能基を有するポリオキシエチレン（ＰＥＯ）、及び（ｃ）触媒を反応させることによって調製されてもよい。反応は、任意に、（ｄ）安定剤、（ｅ）触媒阻害剤、（ｆ）溶剤、並びに／又は（ｇ）置換及び非置換不飽和有機化合物から選択される不飽和反応物質を含んでもよい。
【０００７】
オルガノポリシロキサン構成要素（ａ）は、直鎖又は環状であってもよい。直鎖オルガノポリシロキサンは、式（１）又は（２）
（１）    Ｒ１３ＳｉＯ（Ｒ１２ＳｉＯ）ｄ（Ｒ１ＨＳｉＯ）ｅＳｉＲ１３、
（２）    Ｒ１２ＨＳｉＯ（Ｒ１２ＳｉＯ）ｆＳｉＨＲ１２によって表されてもよい。
【０００８】
下付文字「ｄ」は、典型的には、０〜２０００の範囲の値を有してもよい。下付文字「ｅ」は、０又は正数であってもよい。あるいは、下付文字「ｅ」は、３〜２００の範囲の値を有してもよい。下付文字「ｆ」は、典型的には、０〜５００の範囲の値を有してもよい。各Ｒ１は、脂肪族飽和有機基から独立して選択される。
【０００９】
環状ＳｉＨ含有オルガノポリシロキサンは、化学的に、−ＲｙＳｉＨ−Ｏ−繰り返し単位を特徴とし、例えば、Ｄ４ＲｙＨは、３個のこれらの閉じた繰り返し単位をサイクル中に含有し、またＤ５ＲｙＨ及びＤ６ＲｙＨはそれぞれ、５個及び６個を含有する。式中、Ｒｙはメチルであり、環状ＳｉＨ含有オルガノポリシロキサンＤ４ＲｙＨ、Ｄ５ＲｙＨ、及びＤ６ＲｙＨは、それぞれＤ４Ｈ、Ｄ５Ｈ、及びＤ６Ｈと記すことができる。本発明では、数ｎを伴う環状ＳｉＨ含有オルガノポリシロキサン環、ＤｎＲｙＨは、一般式（３）
（３）    ＲｙＨＳｉＯｎ／ｎによって表されることができる。
【００１０】
下付文字「ｎ」は、典型的には、３以上の値を有する。Ｒｙは、典型的には、一価有機基である。
【００１１】
オルガノポリシロキサン又はオルガノシロキサン構成要素（ａ）は、アルキル基、アリール基、アルコキシ基、又はヒドロキシル基などの１つ以上の末端基を含んでもよい。
【００１２】
重合可能なハイブリッドポリシロキサン及びシロキサンは、ＭＱ、ＴＤ、ＭＴ、又はＭＴＤ樹脂を含んでもよい。重合可能なハイブリッドポリシロキサン及びシロキサン中のオキシエチレン含有量は、約５〜約９５重量パーセントであってもよい。
【００１３】
本発明の更なる態様は、その簡潔な説明を以下に提供する様々な実施形態の詳細な説明を踏まえて当業者に明らかになるであろう。
【発明を実施するための形態】
【００１４】
本発明は、重合可能なハイブリッドポリシロキサン及びシロキサンに関し、より具体的には、ポリオキシエチレン−オルガノポリシロキサンコポリマー及びポリオキシエチレン−オルガノシロキサンコポリマー、以下「コポリマー」に関する。コポリマーは、１分子につき平均少なくとも２個のケイ素結合水素（ＳｉＨ）原子を有する架橋剤として使用されてもよい。コポリマーはまた、１分子につき少なくとも２個のケイ素結合ビニル基で官能化されてもよい。
【００１５】
コポリマーは、（ａ）１分子につき平均少なくとも３個の水素化ケイ素（ＳｉＨ）基を有するオルガノポリシロキサン又はオルガノシロキサン、（ｂ）ポリオキシエチレン、及び（ｃ）触媒を混合することによって、調製されてもよい。構成要素は、任意の既知の技術によって、ともに添加され、混合されてもよい。コポリマーはまた、上記の構成要素（ａ）、（ｂ）、及び（ｃ）を、（ｄ）安定剤、（ｅ）触媒阻害剤、（ｆ）溶剤、又は（ｇ）置換及び非置換有機化合物から選択される不飽和反応物質と任意に混合することによって、調製されてもよい。
【００１６】
オルガノポリシロキサン構成要素（ａ）はまた、上記のようなアルキル基若しくはアリール基、及び／又はメトキシ基、エトキシ基、若しくはプロポキシ基によって例示されるアルコキシ基、又はヒドロキシル基として更に定義してもよい末端基も含んでもよい。様々な実施形態では、オルガノポリシロキサン又はオルガノシロキサン（ａ）は、水素化ケイ素（ＳｉＨ）を含有する次の式：
（１）    Ｒ１３ＳｉＯ（Ｒ１２ＳｉＯ）ｄ（Ｒ１ＨＳｉＯ）ｅＳｉＲ１３、
（２）    Ｒ１２ＨＳｉＯ（Ｒ１２ＳｉＯ）ｆＳｉＨＲ１２、又は
それらの組み合わせのうちの１つによって表されてもよい。
【００１７】
式（１）及び（２）中、各Ｒ１は独立して、脂肪族飽和有機基である。Ｒ１の好適な一価有機基としては、メチル、エチル、プロピル、ペンチル、オクチル、ウンデシル、及びオクタデシルなどのアルキル基、シクロペンチル及びシクロヘキシル等のシクロアルキル基、並びにフェニル、トリル、キシリル、ベンジル、及び２−フェニルエチルなどのアリール基が挙げられるが、これらに限定されない。
【００１８】
下付文字「ｄ」は、典型的には、０〜２０００の範囲の値を有してもよい。下付文字「ｅ」は、０又は正数であってもよい。あるいは、下付文字「ｅ」は、３〜２００の範囲の平均値を有してもよい。下付文字「ｆ」は、０又は正数であってもよい。あるいは、下付文字「ｆ」は、０〜５００の範囲の平均値を有してもよい。
【００１９】
様々な実施形態では、オルガノポリシロキサン構成要素（ａ）は、ジアルキルハイドロジェンシリル末端ブロックポリジアルキルシロキサンとして更に定義されてもよく、それはジメチルハイドロジェンシリル末端ブロックポリジメチルシロキサンとして更に定義されてもよい。オルガノポリシロキサンは、両分子末端にてジメチル水素シロキシ基でキャップされたジメチルポリシロキサン、両分子末端にてメチルフェニル水素シロキシ基でキャップされたジメチルポリシロキサン、両分子末端にてジメチル水素シロキシ基でキャップされたメチルフェニルシロキサン及びジメチルシロキサンのコポリマー、両分子末端にてトリメチルキロキシ基でキャップされたメチル水素シロキサン及びジメチルシロキサンのコポリマー、ジフェニルシロキサン及びジメチルシロキサンのコポリマー、両分子末端にてジメチル水素シロキシ基でキャップされたメチル水素シロキサン及びジメチルシロキサンのコポリマー、両分子末端にてジメチル水素シロキシ基でキャップされたメチル（３，３，３−トリフルオロプロピル）ポリシロキサン、両分子末端にてジメチル水素シロキシ基でキャップされたメチル（３，３，３−トリフルオロプロピル）シロキサン及びジメチルシロキサンのコポリマー、両分子末端にてアルコキシ基でキャップされたメチル水素シロキサン及びジメチルシロキサンのコポリマー、両分子末端にてアルコキシ基でキャップされた、メチル水素シロキサン、メチルフェニルシロキサン、及びジメチルシロキサンのコポリマー、又は次の式：（ＣＨ３）３ＳｉＯ１／２、（ＣＨ３）２ＨＳｉＯ１／２、ＣＨ３ＳｉＯ３／２、（ＣＨ３）２ＳｉＯ２／２、ＣＨ３ＰｈＳｉＯ２／２、及びＰｈ２ＳｉＯ２／２によって表されるシロキサン単位からなるオルガノシロキサンコポリマーとして更に定義されてもよい。
【００２０】
オルガノポリシロキサンは、例えば、Ｍ（Ｒｘ３ＳｉＯ１／２、Ｒｘ２ＨＳｉＯ１／２）単位及びＱ（ＳｉＯ４／２）単位を含むＭＱ樹脂、Ｔ（ＲｘＳｉＯ３／２若しくはＨＳｉＯ３／２）単位及びＤ（Ｒｘ２ＳｉＯ２／２若しくはＲｘＨＳｉＯ２／２）単位を含むＴＤ樹脂、Ｍ（Ｒｘ３ＳｉＯ１／２若しくはＲｘ２ＨＳｉＯ１／２）単位及びＴ（ＲｘＳｉＯ３／２若しくはＨＳｉＯ３／２）単位を含むＭＴ樹脂、Ｍ（Ｒｘ３ＳｉＯ１／２若しくはＲｘ２ＨＳｉＯ１／２）単位、Ｔ（ＲｘＳｉＯ３／２若しくはＨＳｉＯ３／２）単位、及びＤ（Ｒｘ２ＳｉＯ２／２若しくはＲｘＨＳｉＯ２／２）単位を含むＭＴＤ樹脂、又はそれらの組み合わせなどの樹脂を更に含んでもよい。
【００２１】
Ｒｘは、任意の一価有機基を表し、例えば、一価炭化水素基及び一価ハロゲン化炭化水素基が挙げられるが、これらに限定されない。一価炭化水素基としては、メチル、エチル、プロピル、ペンチル、オクチル、ウンデシル、及びオクタデシルなどのアルキル基、シクロヘキシルなどのシクロアルキル基、並びにフェニル、トリル、キシリル、ベンジル、及び２−フェニルエチルなどのアリール基が挙げられるが、これらに限定されない。一実施形態では、（ａ）オルガノポリシロキサン（ａ）は、ハロゲン原子を含まない。別の実施形態では、オルガノポリシロキサン（ａ）は、１つ以上のハロゲン原子を含む。
【００２２】
少なくとも１つのＲｘ基は、アルケニル基などの脂肪族不飽和基である。好適なアルケニル基は、２個の炭素原子〜約６個の炭素原子を含有し、またビニル、アリル、及びヘキセニルであってもよいが、これらに限定されない。この構成要素内のアルケニル基は、末端に、側枝（非末端）に、又は末端と側枝との両方に位置してもよい。アルケニル置換ポリジオルガノシロキサン内の残りのケイ素結合有機基は、脂肪族不飽和を含まない一価炭化水素及び一価ハロゲン化炭化水素基から独立して選択される。これらの基は、典型的には、１個の炭素原子〜約２０個の炭素原子、あるいは１個の炭素原子〜約８個の炭素原子を含有し、メチル、エチル、プロピル、及びブチルなどのアルキル、フェニルなどのアリール、アルキルアリール、アリールアルキル、及びヘテロアリール、並びに３，３，３−トリフルオロプロピルなどのハロゲン化アルキルによって例示することができるがこれらに限定されない。一実施形態では、アルケニル置換ポリジオルガノシロキサン中の少なくとも約５０パーセントの有機基は、メチルである。アルケニル置換ポリジオルガノシロキサンの構造は、典型的には直鎖であるが、しかしながら、三官能性ＳｉＨ含有シロキサン単位の存在に起因して幾つかの分枝を含むこともある。
【００２３】
他の好適なＲｘ基としては、アクリルオキシアルキル基などのアクリレート官能基、メタクリルオキシアルキル基などのメタクリレート官能基、シアノ官能基、一価炭化水素基、及びそれらの組み合わせ挙げられるが、これらに限定されない。一価炭化水素基としては、メチル基、エチル基、プロピル基、イソプロピル基、ｎ−ブチル基、ｓ−ブチル基、ｔ−ブチル基、ペンチル基、ネオペンチル基、オクチル基、ウンデシル基、及びオクタデシル基などのアルキル基、シクロヘキシル基などのシクロアルキル基、フェニル基、トリル基、キシリル基、ベンジル基、及び２−フェニルエチル基などのアリール基、３，３，３−トリフルオロプロピル基、３−クロロプロピル基、ジクロロフェニル基、及び６，６，６，５，５，４，４，３，３−ノナフルオロヘキシル基などのハロゲン化炭化水素基、並びにそれらの組み合わせが挙げられ得る。シアノ官能基としては、シアノエチル基及びシアノプロピル基などのシアノアルキル基、並びにそれらの組み合わせが挙げられ得る。
【００２４】
Ｒｘとしてはまた、例えば、プロピルオキシ（ポリオキシエチレン）基、プロピルオキシポリ（オキシプロピレン）基、及びプロピルオキシ−ポリ（オキシプロピレン）−コ−ポリ（オキシエチレン）基などのアルキルオキシポリ（オキシアルキエン（oxyalkyene））基、例えば、ペルフルオロプロピルオキシ（ポリオキシエチレン）基、ペルフルオロプロピルオキシポリ（オキシプロピレン）基、及びペルフルオロプロピルオキシ−ポリ（オキシプロピレン）コポリ（オキシエチレン）基などのハロゲン置換アルキルオキシポリ（オキシアルキエン（oxyalkyene））基、例えば、アリルオキシポリ（オキシエチレン）基、アリルオキシポリ（オキシプロピレン）基、及びアリルオキシ−ポリ（オキシプロピレン）コポリ（オキシエチレン）基などのアルケニルオキシポリ（オキシアルキエン（oxyalkyene））基、例えば、メトキシ基、エトキシ基、ｎ−プロポキシ基、イソプロポキシ基、ｎ−ブトキシ基、及びエチルヘキシルオキシ基などのアルコキシ基、例えば、３−アミノプロピル、６−アミノヘキシル基、１１−アミノウンデシル基、３−（Ｎ−アリルアミノ）プロピル基、Ｎ−（２−アミノエチル）−３−アミノプロピル基、Ｎ−（２−アミノエチル）−３−アミノイソブチル基、ｐ−アミノフェニル基、２−エチルピリジン基、及び３−プロピルピロール基などのアミノアルキル基、例えば、テトラメチルピペリジニルオキシプロピル基などのヒンダードアミノアルキル基、例えば、３−グリシドキシプロピル基、２−（３，４，−エポキシシクロヘキシル）エチル基、及び５，６−エポキシヘキシル基などのエポキシアルキル基、例えば、アセトキシメチル基及びベンゾイルオキシプロピル基などのエステル官能基、例えば、ヒドロキシ基及び２−ヒドロキシエチル基などのヒドロキシル官能基、例えば、３−イソシアナートプロピル基、トリス−３−プロピルイソシアヌレート基、プロピル−ｔ−ブチルカルバメート基、及びプロピルエチルカルバメート基などのイソシアネート官能基及びマスクド・イソシアネート官能基、例えば、ウンデカナール基及びブチルアルデヒド基などのアルデヒド官能基、例えば、３−プロピル無水コハク酸基及び３−プロピル無水マレイン酸基などの無水物官能基、例えば、３−カルボキシプロピル基、２−カルボキシエチル基、及び１０−カルボキシデシル基などのカルボニル及びカルボキシ官能基、カルボキサルコキシ（carboxalkoxy）、カルボキシアミド、アミジノ、ニトロ、シアノ、一級アミノ、二級アミノ、アシルアミノ、アルキルチオ、スルホキシド、スルホンの官能基、例えば、３−カルボキシプロピル基及び２−カルボキシエチル基の亜鉛塩、ナトリウム塩、及びカリウム塩などのカルボン酸の金属塩、並びにそれらの組み合わせが挙げられ得る。
【００２５】
構成単位Ｍは、一官能性単位を表す。構成単位Ｄは、二官能性単位を表す。構成単位Ｔは、三官能性単位を表す。構成単位Ｑは、四官能性単位を表す。構成要素（ａ）中の構成単位（Ｍ、Ｄ、Ｔ、Ｑ）の数は、１〜約１０，０００の範囲、例えば、４〜１，０００であってもよい。オルガノポリシロキサン構成要素（ａ）は、ＭＱ、ＴＤ、ＭＴ、又はＭＴＤ樹脂を含んでもよい。
【００２６】
オルガノポリシロキサン構成要素（ａ）は、一般式（３）
（３）    ＲｙＨＳｉＯｎ／ｎを有する環状ＳｉＨ含有シロキサン環によって表されてもよい。
【００２７】
上述の式（３）は、ｎ個のケイ素の原子を含有し、ｎ≧３である（好ましくは、ｎ＝３〜６である）。式（３）は、環状シロキサンに対するＲｙ２ＳｉＯｎ／ｎ若しくはＲｙＨＳｉＯｎ／ｎ、又は直鎖シロキサンの一部分に対する（Ｒｙ２ＳｉＯ）ｎ若しくは（ＲｙＨＳｉＯ）ｎ単位、又はそれらの組み合わせを含んでもよい。Ｒｙは、任意の一価有機基を表し、例えば、一価炭化水素基及び一価ハロゲン化炭化水素基であるがこれらに限定されない。一価炭化水素基としては、メチル、エチル、プロピル、ペンチル、オクチル、ウンデシル、及びオクタデシルなどのアルキル基、シクロヘキシルなどのシクロアルキル基、並びにフェニル、トリル、キシリル、ベンジル、及び２−フェニルエチルなどのアリール基が挙げられるが、これらに限定されない。一実施形態では、環状オルガノポリシロキサン（ａ）は、ハロゲン原子を含まない。別の実施形態では、環状オルガノポリシロキサン（ａ）は、１個以上のハロゲン原子を含む。
【００２８】
ポリオキシエチレン構成要素（ｂ）は、（ｉ）不飽和炭化水素、（ｉｉ）ヒドロキシル、（ｉｉｉ）シラノール、並びに（ｉｖ）（ｉ）、（ｉｉ）、及び／又は（ｉｉｉ）の組合せから選択される少なくとも１個の官能基を含んでもよい。添加が必要とされるポリオキシエチレン構成要素（ｂ）の量は、約１〜約９９％、幾つかの実施形態では約５〜約８０％、また他の実施形態では約１０〜約７０％として表されてもよい。ポリオキシエチレン構成要素（ｂ）は、次の一般式（４）
（４）    ＣＨ２＝ＣＲＣＨ２Ｏ（ＣＨ２ＣＨ２Ｏ）ｎＲ１を有してもよい。
【００２９】
下付文字「ｎ」は、典型的には、２〜１６の範囲の値を有してもよい。Ｒ及びＲ１は、互いに異なってもよく、水素原子、アルキル、アリール、ビニル、アリル、又はアルキルアリルから独立して選択される。
【００３０】
オルガノポリシロキサン構成要素（ａ）及びポリオキシエチレン構成要素（ｂ）は、触媒の存在下でヒドロシリル化又はカップリング反応を介して反応する。触媒は、（ａ）のケイ素結合水素原子の（ｂ）上の不飽和炭化水素基との反応を促進する、任意の金属含有触媒又はカップリング触媒によって例示される。金属含有触媒は、ルテニウム、ロジウム、パラジウム、オスミウム、イリジウム、白金によって例示され、またカップリング触媒は、金属水酸化物、トリス（ペンタフルオロフェニル）ボラン、及び炭酸カリウムによって例示される。
【００３１】
ヒドロシリル化反応を促進する触媒は更に、塩化白金酸、アルコール変性塩化白金酸、塩化白金酸のオレフィン錯体、塩化白金酸及びジビニルテトラメチルジシロキサンの錯体、炭素担体上に吸着された微細白金粒子、例えば、Ｐｔ（Ａ１２０３）、白金黒、白金アセチルアセトネート、白金（ジビニルテトラメチルジシロキサン）などの金属酸化物担体に支持される白金、ＰｔＣ１２、ＰｔＣ１４、Ｐｔ（ＣＮ）２によって例示されるハロゲン化白金、エチレン、プロピレン、及びオルガノビニルシロキサンによって例示される不飽和化合物を有するハロゲン化白金の錯体、スチレンヘキサメチル二白金、並びにＲｈＣ１３（Ｂｕ２Ｓ）３を挙げることができる。
【００３２】
脱水素原子を通じてＳｉＨとヒドロキシル又はシラノールとの間のカップリング反応を促進する触媒としては更に、上述の白金触媒、及び水酸化カリウム（ＫＯＨ）などの金属水酸化物触媒、炭酸カリウム（Ｋ２ＣＯ３）などの金属塩、及びトリス（ペンタフルオロフェニル）ボラン（Ｂ（Ｃ６Ｆ５）３）を挙げることができる。
【００３３】
使用される触媒の量は、室温又は室温を上回る温度で不飽和炭化水素基（ｂ）と（ａ）のＳｉＨ末端化オルガノポリシロキサンとの間の反応を加速するのに十分な量が存在する限り、狭く限定されない。この触媒の正確な必要量は、利用される特定の触媒に依存し、かつ容易に予測できるものではない。しかしながら、白金含有触媒に関して、量は、構成要素各１００万重量部に対して１重量部の白金の低さであり得る。触媒は、構成要素１００万部につき約１０〜約１２０重量部の量で添加することができるが、典型的には、各分子末端に不飽和有機基を有するポリオキシエチレン−オルガノポリシロキサンコポリマー及びＳｉＨ末端化オルガノポリシロキサン１００万部につき、約１０〜約６０重量部の量で添加される。
【００３４】
反応は、任意に安定剤の添加を含んでもよい。安定剤は、構成要素（ａ）と（ｂ）との間の反応を安定させるために有効な量で添加されてもよい。安定剤としては、トコフェロール、又はオルガノポリシロキサン構成要素（ａ）とポリオキシエチレン構成要素（ｂ）との反応を干渉及び阻害しないように設計される他の酸化防止剤が挙げられ得る。
【００３５】
反応は任意に、トリフェニルホスフィン（ＴＰＰ）、ジメチル無水物、ジメチルフマレート、フェニルブチルノール、エチニルシクロヘキサノール、又は触媒の反応を干渉若しくは阻害するように設計される任意の他の薬剤など、白金触媒に対する触媒阻害剤の添加を含んでもよい。触媒阻害剤は、溶剤中で溶解されてもよい。溶剤としては、テトラヒドロフラン、トルエン、シクロヘキサン、イソプロパノール、３−メチル−ペンタノール、酢酸エチル、グリム、ジグリム、１，４−ジオキサン、又はそれらの組み合わせが挙げられ得るが、それらに限定されない。
【００３６】
別の実施形態では、構成要素（ａ）、（ｂ）、及び（ｃ）の間の反応は、溶剤（ｆ）の付近又はその存在下で実施されてもよい。溶剤は、例えば、メタノール、エタノール、イソプロパノール、ブタノール、若しくはｎ−プロパノール、３−メチル−ペンタノールなどのアルコール、例えば、アセトン、メチルエチルケトン、若しくはメチルイソブチルケトンなどのケトン、例えば、ベンゼン、トルエン、若しくはキシレンなどの芳香族炭化水素、例えば、ヘプタン、ヘキサン、若しくはオクタンなどの脂肪族炭化水素、例えば、エチルエーテル、テトラヒドロフラン、１，４−ジオキサンなどのエーテル、例えば、プロピレングリコールメチルエーテル、ジプロピレングリコールメチルエーテル、プロピレングリコールｎ−ブチルエーテル、プロピレングリコールｎ−プロピルエーテル、若しくはエチレングリコールｎ−ブチルエーテルなどのグリコールエーテル、例えば、ジクロロメタン、１，１，１−トリクロロエタン、又は塩化メチレンなどのハロゲン化炭化水素、クロロホルム、ジメチルスルホキシド、ジメチルアセトニトリル、酢酸エチル、ホワイトスピリット、石油スピリット、又はナフサによって例示され得るが、これらに限定されない。溶剤の量は、最大約５０重量パーセントであり得るが、典型的には、約２０〜約５０重量パーセントであり、該重量パーセントは、反応物中の構成要素の総重量を基準とする。
【００３７】
反応中に使用される溶剤はその後、様々な既知の方法によって、結果として生じる親水性シリコーンゲル接着剤から除去することができる。溶剤は、約０．０６７ｋＰａ〜約２．６７ｋＰａ（０．５ｍｍ  Ｈｇ〜約２０ｍｍ  Ｈｇ）の減圧下で、また約５０℃〜約１２０℃の温度にて、混合物を揮散させることによって除去されてもよい。
【００３８】
反応は、置換及び非置換不飽和有機化合物から選択される不飽和反応物質（ｇ）を更に含んでもよい。不飽和反応物質（ｇ）は、一般式（５）：
（５）    Ｒ（ＣＨ２）ｎＲｚによって表されてもよい。
【００３９】
下付文字ｎは、１以上の値を有してもよい。Ｒは、ビニル、アリル、メタリル、ヒドロキシル、ヒドロキシルアリール、及びシラノールによって例示される群から選択されるが、これらに限定されない。Ｒｚは、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、及びアミノアルキルによって例示される群から選択されるが、これらに限定されない。
【００４０】
不飽和反応物質（ｇ）はまた、一般式（６）：
（６）    ＣＨ２＝ＣＲ（ＣＨ２）ｎＣＨ３を有するオレフィンであってもよい。
【００４１】
下付文字ｎは、３以上の値を有してもよい。Ｒは、水素原子又はアルキルであってもよい。不飽和反応物質（ｇ）はまた、アリルグリシジルエーテル、４−ビニル−１−シクロヘキセン１，２−エポキシドであってもよい。
【００４２】
請求項１のプロセスは、重合可能なハイブリッドポリシロキサン若しくはシロキサン、又はより具体的には、次の式（７）、（８）、若しくは（９）：
（７）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯ）ｇ（Ｒ３Ｒ２ＳｉＯ）ｅ−ｇＳｉＲ１３
（８）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯ３／２）ｇ（Ｒ３Ｒ２ＳｉＯ３／２）ｅ−ｇＳｉＲ１３
（９）    Ｒ１３ＳｉＯ（Ｒ１２ＳｉＯ）ｄ（Ｒ４ＳｉＯ３／２）ｓ（ＳｉＯ４／２）ｔ（Ｒ２ＨＳｉＯｎ／ｎ）ｇ（Ｒ３Ｒ２ＳｉＯｎ／ｎ）ｅ−ｇＳｉＲ１３のうちの１つを有してもよいものを産出してもよい。
【００４３】
下付文字「ｄ」は、典型的には、０〜２０００の範囲の値を有してもよい。下付文字「ｓ」は、典型的には、０〜２００の範囲の値を有してもよい。下付文字「ｔ」は、典型的には、０〜２００の範囲の値を有してもよい。下付文字「ｅ」は、典型的には、０又は正数であってもよい。あるいは、下付文字「ｅ」は、３〜２００の範囲の平均値を有してもよい。下付文字「ｇ」は、典型的には、２〜２００の範囲の値を有してもよい。下付文字「ｎ」は、典型的には、１以上の数であってもよい。Ｒ１、Ｒ２、及びＲ４は、水素原子及び脂肪族飽和有機基から独立して選択されてもよい。好適な例示的な一価有機基としては、メチル、エチル、プロピル、ペンチル、オクチル、ウンデシル、及びオクタデシルなどのアルキル基、シクロペンチル及びシクロヘキシルなどのシクロアルキル基、並びにフェニル、トリル、キシリル、ベンジル、及び２−フェニルエチルなどのアリール基が挙げられるが、これらに限定されない。
【００４４】
Ｒ３は、次の一般式（１０）又は（１１）：
（１０）    ＣＨ２ＣＲＣＨ２Ｏ（ＣＨ２ＣＨ２Ｏ）ｎＲ１
（１１）    （ＣＨ２）ｎＲｚを有してもよい。
【００４５】
Ｒは、ビニル、アリル、メタリル、ヒドロキシル、ヒドロキシルアリール、及びシラノールによって例示される群から選択されてもよいが、これらに限定されない。Ｒｚは、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、アミノアルキルによって例示される群から選択されてもよいが、これらに限定されない。
【００４６】
重合可能なハイブリッドポリシロキサン又はシロキサンは、約１〜約９９重量％、また幾つかの実施形態では、約１０〜約７０重量％の範囲のＰＥＯ含有量を有してもよい。ＰＥＯ鎖長、−ＣＨ２ＣＨ２Ｏ−繰り返し単位の数は、典型的には、ポリマー又はオリゴマーの１分子内に４〜１２０、好ましくは４〜１６であってもよい。重合可能なハイブリッドポリシロキサン又はシロキサンは、複数の種類の分子構造を有してもよく、例えば、分枝、オクトパス、デンドリマー、ネットワーク上の側鎖としてＰＥＯを有してもよく、又はＤ、Ｍ、Ｔ、及びＱを含有するポリシロキサン又はシロキサン樹脂上の主鎖上にＰＥＯを有してもよい。
【００４７】
請求項１のプロセスは、次の式（１２）、（１３）、又は（１４）：
（１２）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯ）ｅ−ｇＳｉ（ＣＨ３）２（ＣＨ２）ｍＣＨ＝ＣＨ２、又は
（１３）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯ３／２）ｅ−ｇＳｉ（ＣＨ３）２（ＣＨ２）ｍＣＨ＝ＣＨ２、又は
（１４）    ＣＨ２＝ＣＨ（ＣＨ２）ｍＳｉ（ＣＨ３）２Ｏ（Ｒ１２ＳｉＯ）ｄ（Ｒ４ＳｉＯ３／２）ｓ（ＳｉＯ４／２）ｔ（Ｒ３Ｒ２ＳｉＯｎ／ｎ）ｅ−ｇＳｉ（ＣＨ３）２Ｓｉ（ＣＨ２）ｍＣＨ＝ＣＨ２のうちの１つを有してもよい、ケイ素−ビニルで官能化された重合可能なハイブリッドポリシロキサン又はシロキサンを産出してもよい。
【００４８】
下付文字「ｍ」は、典型的には、０以上、好ましくは０〜４の値を有してもよい。下付文字「ｄ」は、典型的には、０〜２０００の範囲の値を有してもよい。下付文字「ｓ」は、典型的には、０〜２００の範囲の値を有してもよい。下付文字「ｔ」は、典型的には、０〜２００の範囲の値を有してもよい。下付文字「ｅ」は、典型的には、０又は正数であってもよい。あるいは、下付文字「ｅ」は、３〜２００の範囲の平均値を有してもよい。下付文字「ｇ」は、典型的には、２〜２００の範囲の値を有してもよい。下付文字「ｎ」は、典型的には、１以上の数であってもよい。Ｒ１、Ｒ２、及びＲ４は、水素原子及び脂肪族飽和有機基から独立して選択されてもよい。好適な例示的な一価有機基としては、メチル、エチル、プロピル、ペンチル、オクチル、ウンデシル、及びオクタデシルなどのアルキル基、シクロペンチル及びシクロヘキシルなどのシクロアルキル基、並びにフェニル、トリル、キシリル、ベンジル、及び２−フェニルエチルなどのアリール基が挙げられるが、これらに限定されない。
【００４９】
Ｒ３は、次の一般式（１０）又は（１１）：
（１０）    ＣＨ２ＣＲＣＨ２Ｏ（ＣＨ２ＣＨ２Ｏ）ｎＲ１、又は
（１１）    （ＣＨ２）ｎＲｚを有してもよい。
【００５０】
Ｒは、ビニル、アリル、メタリル、ヒドロキシル、ヒドロキシルアリール、及びシラノールによって例示される群から選択されてもよいが、これらに限定されない。Ｒｚは、アルキル、アリール、アルコキシ、シクロアルキル、エポキシアルキル、エポキシシクロヘキシル、アクリルオキシルアルキル、メタクリルオキシルアルキル、カルボキシルアルキル、クロロアルキル、フルオロアルキル、アミノアルキルによって例示される群から選択されてもよいが、これらに限定されない。
【００５１】
本発明に従って調製される組成物は、医療、個人医療、在宅医療、織物、電子機器、コーティング、及び農業の分野における様々な用途に使用することができる。本発明に従って調製される組成物は具体的には、医療及び薬学的用途において、またより具体的には、クッション材、皮膚にやさしい接着剤、非接着性創傷被覆材及び泡状被覆材用の創傷界面材料として、並びに薬物放出用の軟性マトリックスとして有用であり得る。
【実施例】
【００５２】
これらの実施例は、当業者に本発明を例示することを目的とするものであり、請求項に記載の本発明の範囲を制限するものとして解釈すべきではない。特に逆の記載のない限り、実施例中の全ての部及び百分率は、重量基準であり、全ての測定値は、約２５℃における測定値を示した。
【００５３】
本明細書で使用するとき、
「１，３−ジビニルテトラメチルジシロキサン」は、Ｄｏｗ  Ｃｏｒｎｉｎｇ  Ｃｏｒｐｏｒａｔｉｏｎ（Ｍｉｄｌａｎｄ、ＭＩ）から入手し、かつ化学式：ＣＨ２＝ＣＨＳｉ（ＣＨ３）２−Ｏ−Ｓｉ（ＣＨ３）２ＣＨ＝ＣＨ２を有し、
「アリルグリシジルエーテル」は、化学式：
【化１】
2015506388.tif 000002
を有し、
「α−オレフィン６」は、Ｃｈｅｖｒｏｎ  Ｐｈｉｌｌｉｐｓ  Ｃｈｅｍｉｃａｌ  Ｃｏｍｐａｎｙ（Ｗｏｏｄｌａｎｄｓ、ＴＸ）から入手し、かつ化学式：ＣＨ２＝ＣＨ（ＣＨ２）３ＣＨ３を有し、
「α−オレフィン８」は、Ｃｈｅｖｒｏｎ  Ｐｈｉｌｌｉｐｓ  Ｃｈｅｍｉｃａｌ  Ｃｏｍｐａｎｙ（Ｗｏｏｄｌａｎｄｓ、ＴＸ）から入手し、かつ化学式：ＣＨ２＝ＣＨ（ＣＨ２）５ＣＨ３を有し、
「Ｄｃｙｌ−４３ＨＤ８Ｄｃｙｌ−４３Ｈ」は、Ｄｏｗ  Ｃｏｒｎｉｎｇ  Ｃｏｒｐｏｒａｔｉｏｎ（Ｍｉｄｌａｎｄ、ＭＩ）から入手し、かつ化学式：
【化２】
2015506388.tif 000003
を有し、
「ＤＭＵＳ−５」は、Ｎｉｐｐｏｎ  Ｏｉｌ  ＆  Ｆａｔｓ  Ｃｏ．，Ｌｔｄ．（東京、日本）から入手し、かつ化学式：ＣＨ２＝Ｃ（ＣＨ３）ＣＨ２Ｏ（ＣＨ２ＣＨ２Ｏ）１４ＣＨ２（ＣＨ３）Ｃ＝ＣＨ２を有し、
「Ｋａｒｓｔｅｄｔ触媒」は、白金系触媒であり、
「ＭＤ１６９Ｄ２３ＨＭ」は、Ｄｏｗ  Ｃｏｒｎｉｎｇ  Ｃｏｒｐｏｒａｔｉｏｎ（Ｍｉｄｌａｎｄ、ＭＩ）から入手し、かつ化学式：
【化３】
2015506388.tif 000004
を有し、
「ＭＨＤ１００ＭＨ」は、Ｄｏｗ  Ｃｏｒｎｉｎｇ  Ｃｏｒｐｏｒａｔｉｏｎ（Ｍｉｄｌａｎｄ、ＭＩ）から入手し、かつ化学式：
【化４】
2015506388.tif 000005
を有し、
「ＰＫＡ  ５１１８」は、Ｎｉｐｐｏｎ  Ｏｉｌ  ＆  Ｆａｔｓ  Ｃｏ．，Ｌｔｄ．（東京、日本）から入手し、かつ化学式：ＣＨ２＝ＣＨＣＨ２Ｏ（ＣＨ２ＣＨ２Ｏ）１６ＣＨ３を有し、
「白金（ＩＶ）触媒」は、Ｓｐｅｉｅｒ触媒、イソプロパノール中へのＨ２ＰｔＣｌ６であり、
「Ｑ４．４ＤＨ８」は、Ｄｏｗ  Ｃｏｒｎｉｎｇ  Ｃｏｒｐｏｒａｔｉｏｎ（Ｍｉｄｌａｎｄ、ＭＩ）から入手し、かつ化学式：
【化５】
2015506388.tif 000006
を有し、
「シロキサン濃縮物」は、
【化６】
2015506388.tif 000007
の混合物であり、それらの全てはＤｏｗ  Ｃｏｒｎｉｎｇ  Ｃｏｒｐｏｒａｔｉｏｎ（Ｍｉｄｌａｎｄ、ＭＩ）から入手し、
「ＴＨＦ（ＡＣＳ等級）」は、商業用等級のテトラヒドロフランであり、
「トコフェロール９５」は、Ｒｏｙａｌ  ＤＳＭ  Ｎ．Ｖ．（Ｈｅｅｒｌｅｎ、オランダ）から入手し、
「ＴＰＰ」は、トリフェニルホスフィンであり、
「ＵＮＩＯＸ（商標）ＭＡ  ５００」（以下、ＭＡ  ５００）は、Ｎｉｐｐｏｎ  Ｏｉｌ  ＆  Ｆａｔｓ  Ｃｏ．，Ｌｔｄ．（東京、日本）から入手し、かつ化学式：ＣＨ２＝ＣＨＣＨ２Ｏ（ＣＨ２ＣＨ２Ｏ）１１ＣＨ３を有する。
【００５４】
（実施例１）
シリコーン鎖上にグラフトされたＰＥＯを伴うＳｉＨ含有シリコーン−ＥＯコポリマーの調製
還流凝縮器及び温度計を有する５００ｍＬ三つ口フラスコへ、３０．１ｇのＭＡ−５００（０．０５４２モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、２．２５ｇのα−オレフィン８（０．０２０１モルのＣＨ２＝ＣＨ−）、及び１０６ｇのＴＨＦを添加して、濁りのある溶液を形成した。次に、５４．７８ｇ（０．０８９８モルのＳｉＨ）のＭＤ１６９Ｄ２３ＨＭを、フラスコに添加した。この濁りのある混合物を、還流温度（７０℃）にて４時間反応させて、ある半透明の溶液を形成した。ＴＨＦ溶液中の４〜５ｐｐｍのＴＰＰを添加し、反応混合物を濁りのある無色から半透明に変化させた。混合物を７５℃にて減圧下で揮散させて、ＴＨＦ及び他の揮発性化学物質を除去することによって、生成物を得た。室温にて濁りのある液体を収集して、無色透明の液体を形成した。収量は、８０．３ｇ（９２．１％）であった。合成された試料は、反応性のＳｉＨ含有シリコーン−ＥＯコポリマーの分子構造を有し、かつ各分子上に平均４．０のＳｉＨ基、１３．９の（ＥＯ）１１基、及び５．１の−（ＣＨ２）７ＣＨ３セグメントを含有した。合成された試料は、０．０１７９％の水素化物（Ｈ）含有量及び３０．５重量％のＥＯ含有量を有した。
【００５５】
（実施例２）
シリコーン鎖上にグラフトされたＰＥＯを伴うＳｉＨ含有シリコーン−ＥＯコポリマーの調製
還流凝縮器及び温度計を有する５００ｍＬ三つ口フラスコへ、３０．４ｇのＭＡ−５００（０．０５４７モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、１．７１ｇのα−オレフィン６（ＣＨ２＝ＣＨ（ＣＨ２）３ＣＨ３（０．０２０３モルのＣＨ２＝ＣＨ−）、及び９８ｇのＴＨＦを添加して、濁りのある溶液を形成した。次に、５５．３ｇ（０．０９０７モルのＳｉＨ）のＭＤ１６９Ｄ２３ＨＭを、フラスコに添加した。この濁りのある混合物を、還流温度（７０℃）にて４時間反応させて、ある半透明の溶液を形成した。ＴＨＦ溶液中の４〜５ｐｐｍのＴＰＰを添加し、反応混合物を濁りのある無色から半透明に変化させた。混合物を７５℃にて減圧下で揮散させて、ＴＨＦ及び他の揮発性化学物質を除去することによって、生成物を得た。室温にて濁りのある液体を収集して、無色透明の液体を形成した。収量は、７９．５ｇ（９０．９％）であった。合成された試料は、反応性のＳｉＨ含有シリコーン−ＥＯコポリマーの分子構造を有し、かつ各分子上に平均４．０のＳｉＨ基、１３．９の（ＥＯ）１１基、及び５．１の−（ＣＨ２）５ＣＨ３セグメントを含有した。合成された試料は、０．０１７９％の水素化物（Ｈ）含有量及び３０．８重量％のＥＯ含有量を有した。
【００５６】
（実施例３）
シリコーン鎖上にグラフトされたＰＥＯを伴うＳｉＨ含有シリコーン−ＥＯコポリマーの調製
還流凝縮器及び温度計を有する５００ｍＬ三つ口フラスコへ、３０．８３ｇのＭＡ−５００（０．０５５４モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、８．０４ｇのアリルグリシジルエーテル（０．０７０４モルのＣＨ２＝ＣＨＣＨ２Ｏ−）、及び１２２ｇのＴＨＦを添加して、濁りのある溶液を形成した。次に、９３．８ｇ（０．１５４モルのＳｉＨ）のＭＤ１６９Ｄ２３ＨＭを、フラスコに添加した。この濁りのある混合物を、還流温度（７２℃）にて４時間反応させて、ある濁りのある溶液を形成した。ＴＨＦ溶液中の４〜５ｐｐｍのＴＰＰを添加し、反応混合物を濁りのある無色から半透明に変化させた。混合物を８０℃にて減圧下で揮散させて、ＴＨＦ及び他の揮発性化学物質を除去することによって、生成物を得た。室温にて濁りのある液体を収集して、白濁した粘稠性液体を形成した。収量は、１２１．５ｇ（９１．５％）であった。合成された試料は、反応性のＳｉＨ含有シリコーン−ＥＯコポリマーの分子構造を有し、かつ各分子上に平均４．２のＳｉＨ基、８．３の（ＥＯ）１１基、及び１０．５のグリシジル基を含有した。合成された試料は、０．０２１０％の水素化物（Ｈ）含有量及び２４．１重量％のＥＯ含有量を有した。
【００５７】
（実施例４）
シリコーン鎖上にグラフトされたＰＥＯを伴うＳｉＨ含有シリコーン−ＥＯコポリマーの調製
還流凝縮器及び温度計を有する５００ｍＬ三つ口フラスコへ、８．３９ｇのＭＡ−５００（０．０１５１モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、１２．６４ｇのアリルグリシジルエーテル（０．１１１モルのＣＨ２＝ＣＨＣＨ２−基）、及び１１６ｇのＴＨＦを添加して、濁りのある溶液を形成した。次に、９７．６５ｇ（０．１６０モルのＳｉＨ）のＭＤ１６９Ｄ２３ＨＭを、フラスコに添加した。この濁りのある混合物を、還流温度（７２℃）にて４時間反応させて、ある透明な溶液を形成した。ＴＨＦ溶液中の４〜５ｐｐｍのＴＰＰを添加し、反応混合物は、無色透明のままであった。混合物を７６℃にて減圧下で揮散させて、ＴＨＦ及び他の揮発性化学物質を除去することによって、生成物を得た。室温にて濁りのある液体を収集して、白濁した粘稠性液体を形成した。収量は、１１０．２ｇ（９３．９％）であった。合成された試料は、反応性のＳｉＨ含有シリコーン−ＥＯコポリマーの分子構造を有し、かつ各分子上に平均５のＳｉＨ基、２．１の（ＥＯ）１１基、及び１５．９のグリシジル基を含有した。合成された試料は、０．０２８９％の水素化物（Ｈ）含有量及び１４．３重量％のＥＯ含有量を有した。
【００５８】
（実施例５）
軽度架橋されたネットワークを伴うＳｉＨ含有シリコーン−ＥＯコポリマーの調製
還流凝縮器及び温度計を有する５００ｍＬ三つ口フラスコへ、３１．４３ｇのＭＡ−５００（０．０５６モルのアリルＣＨ２＝ＣＨＣＨ２−）、０．４２ｇのＤＭＵＳ−５（０．００１１モルのメタリルＣＨ２＝Ｃ（ＣＨ３）ＣＨ２−）、Ｋａｒｓｔｅｄｔ触媒（１５〜２０ｐｐｍ）、トコフェロール９５（１３０〜２００ｐｐｍ）、及び６２ｇＴＨＦを添加して、濁りのある溶液を形成した。次に、４３．０６ｇ（０．０７０６モルのＳｉＨ）ＭＤ１６９Ｄ２３ＨＭを、フラスコに添加した。この濁りのある混合物を、還流温度（７５℃）にて４時間反応させて、ある半透明の溶液を形成した。ＴＨＦ溶液中の４〜５ｐｐｍのＴＰＰを添加し、反応混合物を濁りのある無色から透明に変化させた。混合物を７５℃にて減圧下で揮散させて、ＴＨＦ及び他の揮発性化学物質を除去することによって、生成物を得た。粘稠性で白色の非透明液体を収集した。収量は、７１．５ｇ（９５．５％）であった。合成された試料は、反応性のシリコーン−ＥＯネットワーク様コポリマーであり、かつ各分子上に平均４．２のＳｉＨ基と０．３７の（ＥＯ）１４基で架橋された１８．４の（ＥＯ）１１基とを含有し、０．０１７２％の水素化物（Ｈ）含有量及び３５．３重量％のＥＯ含有量を有した。
【００５９】
（実施例６）
軽度架橋されたネットワークを伴うＳｉＨ含有シリコーン−ＥＯコポリマーの調製
還流凝縮器及び温度計を有する５００ｍＬ三つ口フラスコへ、３１．８６ｇのＭＡ−５００（０．０５７モルのアリル基、ＣＨ２＝ＣＨＣＨ２−）、１．３１ｇのＤＭＵＳ−５（０．００３５モルのメタリル基、ＣＨ２＝Ｃ（ＣＨ３）ＣＨ２−）、Ｋａｒｓｔｅｄｔ触媒（１５〜２０ｐｐｍ）、トコフェロール９５（１３０〜２００ｐｐｍ）、及び６２ｇのＴＨＦを添加して、濁りのある溶液を形成した。次に、４３．７ｇ（０．０７２モルのＳｉＨ）ＭＤ１６９Ｄ２３ＨＭを、フラスコに添加した。この濁りのある混合物を、還流温度（７５℃）にて４時間反応させて、ある半透明の溶液を形成した。ＴＨＦ溶液中の４〜５ｐｐｍのＴＰＰを添加し、反応混合物を濁りのある無色から透明に変化させた。混合物を７５℃にて減圧下で揮散させて、ＴＨＦ及び他の揮発性化学物質を除去することによって、生成物を得た。粘稠性で白色の非透明液体を収集した。収量は、７２．４ｇ（９４．２％）であった。合成された試料は、各分子上に平均３．４のＳｉＨ基と１．１３の（ＥＯ）１４基で架橋された１８．４の（ＥＯ）１１基とを含有する反応性のシリコーン−ＥＯネットワーク様コポリマーであり、０．０１４％の水素化物（Ｈ）含有量及び３５．８重量％のＥＯ含有量を有した。
【００６０】
（実施例７）
環状シリコーン分子上にＰＥＯを伴うＳｉＨ含有シリコーン−ＥＯコポリマーの調製
還流凝縮器及び温度計を有する５００ｍＬ三つ口フラスコへ、７５．９ｇのＤＭＵＳ−５（０．２０４５モルのメタリルＣＨ２＝Ｃ（ＣＨ３）ＣＨ２−）、Ｋａｒｓｔｅｄｔ触媒（１５〜２０ｐｐｍ）、トコフェロール９５（１３０〜２００ｐｐｍ）、及び４９．４ｇのシクロヘキサン（ＣＨｘ）を添加して、透明な溶液を形成した。次に、１分子につき平均４．５ＳｉＨ基を伴う４２．８６ｇ（０．７１４モルのＳｉＨ）のシロキサン濃縮物を、フラスコに添加した。この濁りのある混合物を、還流温度（７５℃）にて４時間反応させて、ある透明の溶液を形成した。ＣＨｘ溶液中の４−５ｐｐｍのＴＰＰを添加した。混合物を７５℃にて減圧下で揮散させて、ＣＨｘ及び他の揮発性化学物質を除去することによって、生成物を得た。無色透明の粘稠性液体を収集した。収量は、１１０．２ｇ（９２．８％）であった。合成された試料は、各分子上に平均３．２のＳｉＨ基と１．３の（ＥＯ）１１基とを含有する反応性のシリコーン−ＥＯオクトパスコポリマーであり、０．４３％の水素化物（Ｈ）含有量及び５３．０重量％のＥＯ含有量を有した。
【００６１】
（実施例８）
環状シリコーン分子上にＰＥＯを伴うＳｉＨ含有シリコーン−ＥＯコポリマーの調製
還流凝縮器及び温度計を有する５００ｍＬ三つ口フラスコへ、４４．９ｇのＭＡ−５００（０．０８０１モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、及び８２．３ｇのＴＨＦを添加して、透明な溶液を形成した。次に、１分子につき平均４．５  ＳｉＨ基を伴う１２．２ｇ（０．２０３モルのＳｉＨ）のシロキサン濃縮物を、フラスコに添加した。この濁りのある混合物を、還流温度（７５℃）にて４時間反応させて、ある透明の溶液を形成した。ＴＨＦ溶液中の４〜５ｐｐｍのＴＰＰを添加した。混合物を７５℃にて減圧下で揮散させて、ＴＨＦ及び他の揮発性化学物質を除去することによって、生成物を得た。白色で濁りのある粘稠性液体を収集した。収量は、５２．５ｇ（９３．７％）であった。合成された試料は、各環状分子上に平均２．７のＳｉＨ基と１．８の（ＥＯ）１１基とを含有する反応性のシリコーン−ＥＯ環状コポリマーであり、０．２１５％の水素化物（Ｈ）含有量及び１８．５重量％のＥＯ含有量を有した。
【００６２】
（実施例９）
オクトパスシリコーン分子上にＰＥＯを伴うＳｉＨ含有シリコーン−ＥＯコポリマーの調製
還流凝縮器及び温度計を有する５００ｍＬ三つ口フラスコへ、４３．６ｇのＭＡ−５００（０．０７８モルのアリルＣＨ２＝ＣＨＣＨ２）、Ｋａｒｓｔｅｄｔ触媒（１５〜２０ｐｐｍ）、トコフェロール９５（１３０〜２００ｐｐｍ）、及び５８ｇのＴＨＦを添加して、濁りのある溶液を形成した。次に、３１．１ｇ（０．１２４モルのＳｉＨ）のＤｃｙｌ−４３ＨＤ８Ｄｃｙｌ−４３Ｈを、フラスコに添加した。この濁りのある混合物を、還流温度（７５℃）にて４時間反応させて、ある半透明の溶液を形成した。ＴＨＦ溶液中の４〜５ｐｐｍのＴＰＰを添加し、反応混合物を濁りのある無色から透明に変化させた。混合物を７５℃にて減圧下で揮散させて、ＴＨＦ及び他の揮発性化学物質を除去することによって、生成物を得た。無色透明の低粘稠性液体を収集した。収量は、７２ｇ（９６％）であった。合成された試料は、各分子上に平均３．８のＳｉＨ基と２．２の（ＥＯ）１１１１基とを含有する反応性のシリコーン−ＥＯオクトパスコポリマーであり、０．０６１７％の水素化物（Ｈ）含有量及び４８．５重量％のＥＯ含有量を有した。
【００６３】
（実施例１０）
オクトパスシリコーン分子上にＰＥＯを伴うＳｉＨ含有シリコーン−ＥＯコポリマーの調製
還流凝縮器及び温度計を有する１Ｌ三つ口フラスコへ、９８．４４ｇのＭＡ−５００（０．１７７モルのアリルＣＨ２＝ＣＨＣＨ２−）、１５．４６ｇのＰＫＡ  ５１１８（０．０２０モルのアリルＣＨ２＝ＣＨＣＨ２）、Ｋａｒｓｔｅｄｔ触媒（１５〜２０ｐｐｍ）、トコフェロール９５（１３０〜２００ｐｐｍ）、及び９３．５ｇのＴＨＦを添加して、濁りのある溶液を形成した。次に、１４６．９ｇ（０．５８８モルのＳｉＨ）のＤｃｙｌ−４３ＨＤ８Ｄｃｙｌ−４３Ｈを、フラスコに添加した。この濁りのある混合物を、還流温度（７５℃）で４時間反応させて、ある非透明の溶液を形成した。ＴＨＦ溶液中の４〜５ｐｐｍのＴＰＰを添加し、反応混合物を濁りのある無色から透明に変化させた。混合物を７５℃にて減圧下で揮散させて、ＴＨＦ及び他の揮発性化学物質を除去することによって、生成物を得た。白色で濁りのある粘稠性液体を収集した。収量は、２４５．８ｇ（９４％）であった。合成された試料は、各分子上に平均４．０のＳｉＨ基、１．８の（ＥＯ）１１基、及び０．２の（ＥＯ）１６基を含有する反応性のシリコーン−ＥＯオクトパスコポリマーであり、０．１５０％の水素化物（Ｈ）含有量及び３６．５重量％のＥＯ含有量を有した。
【００６４】
（実施例１１）
軽度架橋されたネットワークを伴うＳｉＨ含有シリコーン−ＥＯコポリマーの調製
還流凝縮器及び温度計を有する１Ｌ三つ口フラスコへ、３５．１ｇのＭＡ−５００（０．０６３モルのアリルＣＨ２＝ＣＨＣＨ２−）、０．５８ｇのＤＭＵＳ−５（０．００１５６モルのメタリルＣＨ２＝Ｃ（ＣＨ２）ＣＨ２−）、Ｋａｒｓｔｅｄｔ触媒（１５〜２０ｐｐｍ）、トコフェロール９５（１３０〜２００ｐｐｍ）、及び４６ｇのＴＨＦを添加して、濁りのある溶液を形成した。次に、２５．１ｇ（０．１００モルのＳｉＨ）のＤｃｙｌ−４３ＨＤ８Ｄｃｙｌ−４３Ｈを、フラスコに添加した。この濁りのある混合物を、還流温度（７５℃）にて４時間反応させて、ある半透明の溶液を形成した。ＴＨＦ溶液中の４〜５ｐｐｍのＴＰＰを添加し、反応混合物を濁りのある無色から透明に変化させた。混合物を７５℃にて減圧下で揮散させて、ＴＨＦ及び他の揮発性化学物質を除去することによって、生成物を得た。無色透明の低粘稠性液体を収集した。収量は、５６ｇ（９６％）であった。合成された試料は、各分子上に平均３．９のＳｉＨ基と２．１の（ＥＯ）１１基とを含有する反応性のシリコーン−ＥＯネットワーク様コポリマーであり、０．０５８５％の水素化物（Ｈ）含有量及び４８．８重量％のＥＯ含有量を有した。
【００６５】
（実施例１２）
シリコーン樹脂鎖上にＰＥＯを伴うＳｉＨ含有シリコーン−ＥＯコポリマーの調製
還流凝縮器及び温度計を有する１Ｌ三つ口フラスコへ、１００．９ｇのＭＡ−５００（０．１８２モルのアリルＣＨ２＝ＣＨＣＨ２−）、Ｋａｒｓｔｅｄｔ触媒（１５〜２０ｐｐｍ）、トコフェロール９５（１３０〜２００ｐｐｍ）、及び９１ｇのＴＨＦを添加して、濁りのある溶液を形成した。次に、３０．３ｇ（０．２９１モルのＳｉＨ）のＱ４．４ＤＨ８液体を、フラスコに添加した。この濁りのある混合物を、還流温度（７６℃）にて４時間反応させて、ある透明の溶液を形成した。ＴＨＦ溶液中の４〜５ｐｐｍのＴＰＰを添加し、反応混合物を濁りのある無色から透明に変化させた。混合物を１１４℃にて減圧下で揮散させて、ＴＨＦ及び他の揮発性化学物質を除去することによって、生成物を得た。無色透明の低粘稠性液体を収集した。収量は、１２８ｇ（９６．２％）であった。合成された試料は、各分子上に平均３のＳｉＨ基と５の（ＥＯ）１１基とを含有する反応性のシリコーン−ＥＯネットワーク様コポリマーであり、０．０８３７％の水素化物（Ｈ）含有量及び６３．９重量％のＥＯ含有量を有した。
【００６６】
（実施例１３）
シリコーン樹脂鎖上にＰＥＯを伴うＳｉＨ含有シリコーン−ＥＯコポリマーの調製
シリコーン鎖上にＰＥＯを伴うＳｉＨ含有シリコーン−ＥＯコポリマーを、上述の実施例１２と同様の方法であるが、代わりに３１．３１ｇのＭＡ−５００（０．０５６モルのアリルＣＨ２＝ＣＨＣＨ２−）と１０３．５１ｇのＱ４．４ＤＨ８（０．９９５モルのＳｉＨ）液体との反応によって、合成した。合成された試料は、濁りのある粘稠性液体であった。合成された試料は、各分子上に平均７．５のＳｉＨ基と０．５の（ＥＯ）１１基とを含有する反応性のシリコーン−ＥＯコポリマーであり、０．６９６％の水素化物（Ｈ）含有量及び１９．３重量％のＥＯ含有量を有した。
【００６７】
（実施例１４）
官能性ケイ素−ビニル（ＳｉＶｉ）を伴う親水性ポリエーテル−シロキサンコポリマーの調製
還流凝縮器及び温度計を有する１Ｌ三つ口フラスコへ、３０．６ｇのＤＭＵＳ−５（０．０８３モルのメタリルＣＨ２＝Ｃ（ＣＨ３）ＣＨ２−）、白金（ＩＶ）触媒（１５〜２０ｐｐｍ）、トコフェロール９５（１３０〜２００ｐｐｍ）、及び１７５ｇのＴＨＦを添加して、濁りのある溶液を形成した。次に、３６２．２ｇ（０．０９４モルのＳｉＨ）のＭＨＤ１００ＭＨを、フラスコに添加した。この濁りのある混合物を、還流温度（７７℃）で４時間反応させて、半透明の溶液を形成した。３．６２ｇ（０．０３９モルのシリコーンビニル）の１，３−ジビニルテトラメチルジシロキサンを添加して、この反応を更に２時間維持した。ＴＨＦ溶液中の４〜５ｐｐｍのＴＰＰを添加した。典型的には、反応混合物は、濁りのある無色から半透明へ変化した。混合物を１１０℃にて減圧下で揮散させて、ＴＨＦ及び他の揮発性化学物質を除去することによって、生成物を得た。中程度の粘度を有する霞んだ液体を収集した。収量は、３８１ｇ（９６．２％）であった。合成された試料は、α，ω−ビニル直鎖Ｓｉ−ＰＥＯコポリマー、ＭＶｉ［Ｄ１０２−ＣＨ２ＣＨ２（ＣＨ３）ＣＨ２Ｏ−（ＥＯ）１４］７ＭＶｉの分子構造を有し、また０．０８１％のビニル（Ｖｉ）含有量及び６．２重量％のＥＯ含有量を有した。
【００６８】
（実施例１５）
官能性ケイ素−ビニル（ＳｉＶｉ）を伴う親水性ポリエーテル−シロキサンコポリマーの調製
官能性ケイ素−ビニル（ＳｉＶｉ）を伴う親水性ポリエーテル−シロキサンコポリマーは、α，ω−ビニル直鎖シロキサン−ＥＯコポリマー、ＭＶｉ［Ｄ１９−ＣＨ２ＣＨ２（ＣＨ３）ＣＨ２Ｏ−（ＥＯ）１４］４ＭＶｉの分子構造を伴う主要構成要素を有し、また０．５１％のＶｉ含有量、２２．２重量％のＥＯ含有量を有した。
【００６９】
（実施例１６）
官能性ケイ素−ビニル（ＳｉＶｉ）を伴う親水性ポリエーテル−シロキサンコポリマーの調製
α，ω−ビニル直鎖Ｓｉ−ＰＥＯコポリマー、ＭＶｉ［Ｄ１９−ＣＨ２ＣＨ２ＣＨ（ＣＨ３）ＣＨ２Ｏ−（ＥＯ）１６］２３．７ＭＶｉの分子構造、及び０．０９８％のＶｉ含有量、２６．４重量％のＥＯ含有量を伴う、官能性ケイ素−ビニル（ＳｉＶｉ）を伴う親水性ポリエーテル−シロキサンコポリマー。
【００７０】
本発明は、様々な変形例及び代替物を作製しやすいが、具体的な実施形態は、実施例において一例として示され、本明細書に詳細に記載されている。しかし、本発明は、開示されている具体的な形態に限定されることを意図するものではないと理解すべきである。むしろ、本発明は、添付の特許請求の範囲によって規定されている通り本発明の趣旨及び範囲内の全ての変形例、等価物、及び代替物を網羅するものである。
【国際調査報告】
2015506388.tif 000008
2015506388.tif 000009